(57)【要約】      （修正有）【課題】電子供与体（ドナー）あるいは電子受容体（アクセプタ）として優れた特性を示す光電変換材料を提供する。【解決手段】ＢＨＪ（バルクヘテロ接合型有機薄膜）太陽電池１０は、ドナードメイン２６と、アクセプタドメイン２８とが混在する光電変換層１６を具備する。ドナードメイン２６は、ポリフェニレンがさらに反応したナノグラフェンポリマーからなり、ナノグラフェンポリマーがドナーとして作用する。アクセプタドメイン２８をなすアクセプタは、例えば、フェニルＣ61酪酸メチルエステル（ＰＣＢＭ）である。【選択図】図１
2013214711.tif 000002
【特許請求の範囲】
【請求項１】
電子を供与する電子供与体あるいは電子を受容する電子受容体として機能する光電変換材料において、
一般式（１）で表されるポリフェニレンがさらに反応したポリマーからなることを特徴とする光電変換材料。
【化１】
2013214711.tif 000027
【請求項２】
請求項１記載の光電変換材料において、前記ポリマーは、一般式（２）〜（５）で表されるグラフェンの少なくともいずれか１つを構成単位とすることを特徴とする光電変換材料。
【化２】
2013214711.tif 000028
【化３】
2013214711.tif 000029
【化４】
2013214711.tif 000030
【化５】
2013214711.tif 000031
【請求項３】
請求項１又は２記載の光電変換材料において、前記ポリマーの重合度が１０〜１５０であることを特徴とする光電変換材料。
【請求項４】
請求項３記載の光電変換材料において、前記ポリマーの分子量が７４００〜１１１５００であることを特徴とする光電変換材料。
【請求項５】
電子を供与する電子供与体あるいは電子を受容する電子受容体として機能する光電変換材料を製造する方法において、
フェニレン誘導体を重合して、一般式（１）で表されるポリフェニレンを生成する工程と、
前記ポリフェニレンを反応させて、光電変換材料であるポリマーを生成する工程と、
を有することを特徴とする光電変換材料の製造方法。
【化６】
2013214711.tif 000032
【請求項６】
請求項５記載の製造方法において、
前記ポリマーとして、一般式（２）〜（５）で表されるグラフェンの少なくともいずれか１つを構成単位とするものを生成することを特徴とする光電変換材料の製造方法。
【化７】
2013214711.tif 000033
【化８】
2013214711.tif 000034
【化９】
2013214711.tif 000035
【化１０】
2013214711.tif 000036
【請求項７】
請求項５又は６記載の製造方法において、前記ポリマーを、重合度が１０〜１５０であるものとして得ることを特徴とする光電変換材料の製造方法。
【請求項８】
請求項１〜４のいずれか１項に記載の光電変換材料を用いた有機薄膜太陽電池であって、前記光電変換材料を電子供与体として含む光電変換層を具備することを特徴とする有機薄膜太陽電池。
【請求項９】
請求項８記載の有機薄膜太陽電池において、前記電子供与体と、該電子供与体から供与された電子を受容する電子受容体とが混在する光電変換層を具備するバルクへテロ接合構造をなすことを特徴とする有機薄膜太陽電池。
【発明の詳細な説明】
【技術分野】
【０００１】
本発明は、縮合芳香環を構成単位とするポリマーからなる光電変換材料及びその製造方法と、該光電変換材料を用いた有機薄膜太陽電池に関する。
【背景技術】
【０００２】
ロールツーロール法等のコストが低廉なプロセスによって作製することが容易な太陽電池として、有機材料を用いた有機薄膜太陽電池が着目されている。この種の有機薄膜太陽電池として、バルクヘテロ接合型有機薄膜太陽電池（以下、「ＢＨＪ太陽電池」ともいう）が知られている。
【０００３】
ＢＨＪ太陽電池は、電子供与体（ドナー）として作用する光電変換材料からなるドナードメインと、電子受容体（アクセプタ）として作用する光電変換材料からなるアクセプタドメインとが混在し、光を電気に変換する機能を営む光電変換層を具備する。具体的には、該光電変換層は正極及び負極に介装されており、正極を介して太陽光が光電変換層に入射し、励起子が発生する。
【０００４】
この励起子は、ドナードメインとアクセプタドメインとの界面に到達すると、電子と正孔に分離する。この中、電子は、アクセプタドメイン内を移動して負極に到達する。一方、正孔は、ドナードメイン内を移動し、正極に到達する。これら正孔及び電子は、負極及び正極に電気的に接続された外部回路を付勢する電気エネルギーとなる。
【０００５】
以上のような機能を営む光電変換層における光電変換材料、すなわち、ドナー及びアクセプタの代表的な例としては、特許文献１に示されるように、ポリ３−ヘキシルチオフェン（Ｐ３ＨＴ、図６参照）、フェニルＣ61酪酸メチルエステル（ＰＣＢＭ、図７参照）がそれぞれ挙げられる。
【０００６】
ここで、Ｐ３ＨＴ、ＰＣＢＭの各々の最高被占軌道（ＨＯＭＯ）及び最低空軌道（ＬＵＭＯ）のエネルギー準位は、図８に示すようになる。上記のようにして光電変換層に光が入射すると、先ず、ドナーであるＰ３ＨＴのＨＯＭＯからＬＵＭＯへ電子が遷移する。すなわち、Ｐ３ＨＴのＨＯＭＯとＬＵＭＯとのエネルギー準位差がバンドギャップ（Ｅｇ）に対応する。
【０００７】
Ｐ３ＨＴのＬＵＭＯに遷移した電子は、次に、アクセプタであるＰＣＢＭのＬＵＭＯに電子移動することで電子と正孔が発生する。すなわち、Ｐ３ＨＴとＰＣＢＭのＬＵＭＯ同士のエネルギー準位差によってエネルギーの損失が生じ、Ｐ３ＨＴのＨＯＭＯとＰＣＢＭのＬＵＭＯとのエネルギー準位差が開放電圧（Ｖｏｃ）に対応する。
【０００８】
ところで、太陽電池では、同一の発電量を得ようとする場合、光電変換効率が大きいものほど面積を小さくすることができる。これにより重量が低減するとともに、設置面積が小さくなるので設置レイアウトの自由度が大きくなるという利点が得られる。
【０００９】
ＢＨＪ太陽電池等の有機薄膜太陽電池において、光電変換効率をさらに向上させるためには、（ａ）光の吸収量を高め、励起子の生成を活発化する、（ｂ）長波長（近赤外側）の光の吸収を高め、太陽光の利用効率を高める、（ｃ）開放電圧Ｖｏｃを大きくする等すればよい。そして、これら（ａ）〜（ｃ）を実現するべく、（Ａ）吸光係数が大きい、（Ｂ）ＨＯＭＯとＬＵＭＯとのエネルギー準位差（バンドギャップＥｇ）が小さい、（Ｃ）ＬＵＭＯのエネルギー準位がアクセプタのＬＵＭＯの準位に近いドナーを選定することが考えられる。
【００１０】
上記（Ａ）〜（Ｃ）を満足する可能性がある物質として、特許文献２〜５に記載される縮合芳香環、すなわち、π電子共役化合物が想起される。なお、この種の縮合芳香環は、「グラフェン」と呼称されるときもある（特許文献４参照）。
【先行技術文献】
【特許文献】
【００１１】
【特許文献１】特開２００７−２７３９３９号公報
【特許文献２】特許第４００５５７１号公報
【特許文献３】特開２０１０−５６４９２号公報
【特許文献４】特開２００７−１９０８６号公報
【特許文献５】特表２０１０−５０８６７７号公報
【発明の概要】
【発明が解決しようとする課題】
【００１２】
特許文献２記載の技術は、ヘキサベンゾコロネン（ＨＢＣ）に官能基を結合するとともに、この官能基を介して自己集積化させることで、いわゆるナノチューブ状の集積体を得ようとするものである。従って、最終的な半導体を得るための工程数が多く、しかも、得られた集積体がｐ型（ドナー）であるのか、又はｎ型（アクセプタ）であるのかが明確ではない。
【００１３】
特許文献３には、ＨＢＣの集積体であるナノチューブは、正孔及び電子の伝導経路を同時に有する、との示唆がある。この特許文献３記載の技術は、ナノチューブの内面及び外面をフラーレンで被覆するとともに、その被覆率でＨＢＣにおける正孔移動度を制御するものであるが、このことから諒解されるように、特許文献２、３記載の技術では、ＨＢＣそれ自体のドナーとしての特性を向上させることはできない。
【００１４】
また、特許文献４記載の技術は、グラフェン誘導体に対し、フッ素原子を有する官能基を結合させ、これにより、ｎ型半導体を得るものである。すなわち、この技術では、アクセプタが得られるに留まり、ドナーを得ることはできない。
【００１５】
さらに、特許文献２〜５のいずれにおいても、低分子有機化合物が開示されるのみである。周知のように、低分子有機化合物は溶媒に溶解し難く、このため、光電変換層を得る際にロールツーロール法等を行うことが困難となるという不具合が顕在化している。
【００１６】
本発明は上記した問題を解決するためになされたもので、ドナー（電子供与体）あるいはアクセプタ（電子受容体）として優れた特性を示し、しかも、光電変換層を簡便且つ容易に得ることが可能となる光電変換材料及びその製造方法と、この光電変換材料を含む光電変換層を具備する有機薄膜太陽電池を提供することを目的とする。
【課題を解決するための手段】
【００１７】
前記の目的を達成するために、本発明は、電子を供与する電子供与体（ドナー）あるいは電子を受容する電子受容体（アクセプタ）として機能する光電変換材料において、一般式（１）で表されるポリフェニレンがさらに反応したポリマーからなることを特徴とする。
【００１８】
【化１】
2013214711.tif 000003
【００１９】
ポリフェニレンが反応することで、全体にわたってπ電子雲が広がった縮合芳香環からなるπ共役系ポリマーが形成される（以下、「ナノグラフェンポリマー」ともいう）。このポリマーでは、主鎖に沿ってπ電子雲が広がっているので、吸光係数が大きくなり、励起子が活発に生成されるようになる。
【００２０】
特に、このポリマーでは、ＨＯＭＯとＬＵＭＯとの間のエネルギー準位差が小さい。すなわち、バンドギャップＥｇが小さい。このために極大吸収波長が長波長側にシフトするので、長波長（近赤外側）の光が良好に吸収されるようになり、これに伴って、太陽光の利用効率が向上する。
【００２１】
さらに、このポリマーのＬＵＭＯのエネルギー準位は、Ｐ３ＨＴ等に比して低い（深い）。従って、該ポリマーをドナー、ＰＣＢＭをアクセプタとする場合には、エネルギー損失がＰ３ＨＴをドナーとする場合に比して小さくなる。その結果、有機薄膜太陽電池では、開放電圧Ｖｏｃが大きくなる。
【００２２】
以上のような理由から、このポリマーをドナーとする有機薄膜太陽電池では、変換効率が向上する。
【００２３】
前記ポリマーの好適な例としては、下記の一般式（２）〜（５）で表されるグラフェンの少なくともいずれか１つを構成単位とするものが挙げられる。
【００２４】
【化２】
2013214711.tif 000004
【００２５】
【化３】
2013214711.tif 000005
【００２６】
【化４】
2013214711.tif 000006
【００２７】
【化５】
2013214711.tif 000007
【００２８】
なお、本発明においては、前記特許文献４と同様に、一般式（２）〜（５）に示されるような縮合芳香環を「グラフェン」という。また、「ナノグラフェン」とは、１つの構成単位がナノメートルスケールであることを表す。
【００２９】
ポリマーの重合度（構成単位の個数）は、１０〜１５０であることが好ましい。１０未満の場合、吸光係数を十分に高くすることや、Ｅｇを十分に小さくすることが容易ではない。一方、１５０よりも大きいと、重合に要する時間が長くなり、ポリマーの生産効率が低下する。
【００３０】
換言すれば、ポリマーの重合度を上記の範囲内に設定することにより、ドナーあるいはアクセプタとして優れた特性を示すポリマーを効率よく得ることができる。
【００３１】
ここで、構成単位が上記したグラフェンである場合、ポリマーの分子量は７４００〜１１１５００である。
【００３２】
また、本発明は、電子を供与する電子供与体（ドナー）あるいは電子を受容する電子受容体（アクセプタ）として機能する光電変換材料を製造する方法において、
フェニレン誘導体を重合して、一般式（１）で表されるポリフェニレンを生成する工程と、
前記ポリフェニレンを反応させて、光電変換材料であるポリマーを生成する工程と、
を有することを特徴とする。
【００３３】
【化６】
2013214711.tif 000008
【００３４】
このような過程を経ることで、光電変換材料（ドナーあるいはアクセプタ）として機能する上記のポリマーを容易に得ることができる。
【００３５】
前記ポリマーの構成単位は、典型的には、下記の一般式（２）〜（５）で表されるグラフェンの少なくともいずれか１つである。
【００３６】
【化７】
2013214711.tif 000009
【００３７】
【化８】
2013214711.tif 000010
【００３８】
【化９】
2013214711.tif 000011
【００３９】
【化１０】
2013214711.tif 000012
【００４０】
すなわち、本発明によれば、フェニレン誘導体を重合して生成したポリフェニレンをさらに反応させることで、グラフェンを構成単位とするポリマーを生成することも可能である。
【００４１】
上記した理由から、重合に際しては、該ポリマーの重合度が１０〜１５０となるように制御することが好ましい。このためには、例えば、重合反応時の反応温度や反応時間を、重合度が１０〜１５０となるような条件に設定すればよい。
【００４２】
さらに、本発明は、前記光電変換材料を用いた有機薄膜太陽電池であって、該光電変換材料を電子供与体として含む光電変換層を具備することを特徴とする。
【００４３】
この有機薄膜太陽電池においては、ＰＣＢＭをアクセプタとした場合、Ｐ３ＨＴをドナーとして用いたときに比して、光電変換層の吸光係数が大きくなるとともに、ドナーのＨＯＭＯとＬＵＭＯとのエネルギー準位差（バンドギャップＥｇ）が小さくなる。その上、ドナーのＬＵＭＯのエネルギー準位が、アクセプタであるＰＣＢＭのＬＵＭＯの準位に近くなる。
【００４４】
従って、該有機薄膜太陽電池では、励起子の生成が活発化するとともに、太陽光の利用効率が向上する。さらに、開放電圧Ｖｏｃが大きくなる。以上のような理由から、変換効率が向上する。
【００４５】
このように変換効率が大きな有機薄膜太陽電池は、同一の発電量が得られる太陽電池に比して面積を小さくすることができる。従って、重量が低減するので、設置場所に加わる負荷が小さくなる。また、設置面積が小さくなるので、設置レイアウトの自由度も向上する。
【００４６】
有機薄膜太陽電池の好適な例は、ドナードメインとアクセプタドメインが混在する光電変換層を備えるバルクへテロ接合型のものである。この場合、例えば、ドナーからなる層と、アクセプタからなる層とが個別に形成される平面ヘテロ接合型のものに比して、ドナードメインとアクセプタドメインとの接触面積が大きい。有機薄膜太陽電池では、主にドナードメインとアクセプタドメインの界面で励起子が電子と正孔に分離して発電に関与するので、両者の接触面積が大きいバルクへテロ接合型として構成することにより、変換効率を向上させることが可能となる。
【発明の効果】
【００４７】
本発明によれば、π電子雲の広がりが大きいπ共役系ポリマーを構成するようにしているので、吸光係数が大きくなるとともに、ＨＯＭＯとＬＵＭＯとのエネルギー準位差（バンドギャップＥｇ）が小さく、また、ＨＯＭＯのエネルギー準位が低いドナーとなる。この結果、ＬＵＭＯのエネルギー準位が、ＰＣＢＭのＬＵＭＯのエネルギー準位に近い。
【００４８】
このため、該ポリマーをドナー、ＰＣＢＭをアクセプタとして有機薄膜太陽電池を構成すると、励起子が活発に生成される。また、長波長（近赤外側）の光が良好に吸収されるようになり、太陽光の利用効率が向上する。さらに、開放電圧Ｖｏｃが大きくなる。従って、変換効率が大きく、小面積で軽量な有機薄膜太陽電池を構成することができる。
【図面の簡単な説明】
【００４９】
【図１】本実施の形態に係るバルクヘテロ接合型有機薄膜太陽電池の模式的縦断面図である。
【図２】ポリフェニレンの構成単位を示す説明図である。
【図３】ポリフェニレンと、ポリフェニレンを反応させて得た本実施の形態に係る光電変換材料（ナノグラフェンポリマー）のラマンスペクトルである。
【図４】本実施の形態に係る光電変換材料（ナノグラフェンポリマー）と、Ｐ３ＨＴの各特性を併せて示す図表である。
【図５】前記光電変換材料（ナノグラフェンポリマー）及びＰ３ＨＴと、ＰＣＢＭの各ＨＯＭＯ、ＬＵＭＯのエネルギー準位を示すエネルギー準位図である。
【図６】Ｐ３ＨＴの構造式を示す説明図である。
【図７】ＰＣＢＭの構造式を示す説明図である。
【図８】Ｐ３ＨＴのＨＯＭＯからＬＵＭＯ、さらにＰＣＢＭのＬＵＭＯへと電子が遷移することを示した模式説明図である。
【発明を実施するための形態】
【００５０】
以下、本発明に係る光電変換材料及びその製造方法につき、該光電変換材料を含む光電変換層を具備するＢＨＪ太陽電池との関係で好適な実施の形態を挙げ、添付の図面を参照して詳細に説明する。
【００５１】
図１は、本実施の形態に係るＢＨＪ太陽電池１０の要部概略縦断面図である。このＢＨＪ太陽電池１０は、透明電極１２に対し、正孔輸送層１４、光電変換層１６、裏面電極１８が下方からこの順で重畳されることで構成される。
【００５２】
透明電極１２は、正極として機能する。すなわち、該透明電極１２には、正孔２４が移動する。なお、透明電極１２としては、例えばインジウム−スズ複合酸化物（ＩＴＯ）等、太陽光をはじめとする光を十分に透過するものが選定される。
【００５３】
正孔輸送層１４は、光電変換層１６にて生成した正孔２４が透明電極１２に移動することを支援する層であり、一般的には、ポリスチレンスルホン酸でドープされたポリ（３，４−エチレンジオキシチオフェン）、すなわち、いわゆるＰＥＤＯＴ：ＰＳＳからなる。
【００５４】
光電変換層１６は、電子供与体（ドナー）として作用する光電変換材料からなるドナードメイン２６と、電子受容体（アクセプタ）として作用する光電変換材料からなるアクセプタドメイン２８とが混在する層として形成されている。この中、アクセプタとなる光電変換材料の好適な例としては、上記のＰＣＢＭが挙げられる。
【００５５】
一方、ドナーとなるｐ型半導体、すなわち、本実施の形態に係る光電変換材料は、一般式（１）及び図２に示すポリフェニレンをさらに反応させたポリマーからなる。
【００５６】
【化１１】
2013214711.tif 000013
【００５７】
図２に示すポリフェニレンの構成単位３０において、ベンゼン核３９は、ベンゼン核３２の３２ａ、３２ｂのいずれにも結合し得る。このため、構成単位３０には構造異性体が含まれる。
【００５８】
さらに、構成単位３０は、中心のベンゼン核３４に対して、トリフェニルベンゼン骨格３６、３８が単結合した構造となっている。これらトリフェニルベンゼン骨格３６、３８は、ベンゼン核３４に対する単結合を軸とする回転位置に応じ、異なる立体配座を取り得る。
【００５９】
具体的には、下記に示す構造Ｕ１〜Ｕ４が挙げられる。結局、ポリフェニレンには、これらの構造の少なくともいずれか１つが含まれる。
【００６０】
【化１２】
2013214711.tif 000014
【００６１】
【化１３】
2013214711.tif 000015
【００６２】
【化１４】
2013214711.tif 000016
【００６３】
【化１５】
2013214711.tif 000017
【００６４】
本実施の形態に係る光電変換材料は、上記の構造を構成単位３０として有するポリフェニレンを反応させて得られるポリマーである。従って、該ポリマーの構成単位（繰り返し単位）は、反応前のポリフェニレンがＵ１〜Ｕ４のいずれであるかによって相違する。すなわち、Ｕ１〜Ｕ４のそれぞれが反応した場合、下記の一般式（２）〜（５）で示されるナノグラフェンが構成単位となる。
【００６５】
【化１６】
2013214711.tif 000018
【００６６】
【化１７】
2013214711.tif 000019
【００６７】
【化１８】
2013214711.tif 000020
【００６８】
【化１９】
2013214711.tif 000021
【００６９】
以上のように、本実施の形態に係る光電変換材料は、一般式（２）〜（５）で示すナノグラフェンのうち、少なくともいずれか１つを構成単位とするポリマーである。すなわち、ポリマーは、一般式（２）〜（５）で示すナノグラフェンのいずれか１つのみが互いに結合したものに限定されるものではなく、例えば、一般式（２）〜（５）で示すナノグラフェンがランダムに結合したものであってもよい。
【００７０】
なお、該ポリマーの重合度は、１０〜１５０であることが好ましい。重合度が１０未満、すなわち、互いに結合したナノグラフェンの個数が１０個未満であると、吸光係数が小さくなる傾向がある。また、重合度が１５０超、すなわち、互いに結合したナノグラフェンの個数が１５０個超であると、光電変換材料であるポリマーを得るまでの重合に要する時間が長くなり、生産効率が低下する。
【００７１】
換言すれば、重合度を上記の範囲に設定することで、吸光係数が十分に向上した光電変換材料を効率よく作製することができる。
【００７２】
一般式（２）〜（５）で示すナノグラフェンのいずれにおいても、分子量は７４３である。従って、ポリマーの重合度を１０〜１５０としたとき、該ポリマーの分子量は７４００〜１１１５００の範囲内となる。
【００７３】
ＢＨＪ太陽電池１０（図１参照）においては、このようなポリマーからなる光電変換材料を含む光電変換層１６上に、裏面電極１８が重畳される。該裏面電極１８は、電子４０が到達する負極として機能する。
【００７４】
本実施の形態に係るＢＨＪ太陽電池１０は、基本的には以上のように構成されるものであり、次に、その作用効果につき説明する。
【００７５】
ＢＨＪ太陽電池１０の透明電極１２に光（例えば、太陽光）が照射されると、該光は、正孔輸送層１４を通過して光電変換層１６に到達する。その結果、該光電変換層１６において、励起子４２が生成する。
【００７６】
生成した励起子４２は、ドナードメイン２６内を移動して、該ドナードメイン２６とアクセプタドメイン２８との界面に到達する。そして、この界面において、電子４０と正孔２４に分離する。上記と同様に、この中の電子４０は、アクセプタドメイン２８内を移動し、負極である裏面電極１８に到達する。一方、正孔２４は、ドナードメイン２６内を移動し、正孔輸送層１４を経由した後、正極である透明電極１２に到達する。
【００７７】
ここで、本実施の形態では、光電変換層１６中のドナードメイン２６が、一般式（２）〜（５）で示すナノグラフェンの少なくともいずれか１つを構成単位とするポリマーからなる。
【００７８】
一般式（２）〜（５）から諒解される通り、ナノグラフェンにおいては、その全体にπ電子雲が広がっている。すなわち、ドナードメイン２６をなすポリマーは、π共役系ポリマーである。必然的に、該ポリマーでは、ナノグラフェン単体（モノマー）に比して、π電子雲が広範囲にわたって広がる。
【００７９】
このようにπ電子雲の広がりが大きいポリマーでは、極大吸収波長が長波長側にシフトするとともに吸光係数が大きくなり、これによって、ＨＯＭＯ−ＬＵＭＯ間のエネルギー準位差に相当するバンドギャップ（Ｅｇ）が小さくなる。従って、ドナードメイン２６において、励起子４２の生成が活発となるとともに、太陽光の利用効率が向上する。
【００８０】
また、この場合、ドナーである上記ポリマーのＬＵＭＯのエネルギー準位は約−３．９ｅＶであり、Ｐ３ＨＴのＬＵＭＯのエネルギー準位（約−２．５ｅＶ）に比して深くなる。よって、該ポリマーのＬＵＭＯのエネルギー準位は、アクセプタドメイン２８をなすＰＣＢＭ（フラーレン誘導体）のＬＵＭＯのエネルギー準位に近い。
【００８１】
この理由は、上記ポリマーの構成単位であるナノグラフェンが炭化水素芳香環を基本骨格とする縮合芳香環であり、ＰＣＢＭの構造に類似するためであると推察される。そして、この結果、ＢＨＪ太陽電池１０の開放電圧Ｖｏｃが大きくなる。
【００８２】
以上のことが相俟って、ＢＨＪ太陽電池１０は、優れた光電変換効率を示す。このため、該ＢＨＪ太陽電池１０では、同一の発電量が得られる他の太陽電池に比して面積を小さくすることができる。従って、重量が低減するので設置場所に加わる負荷が小さくなり、また、設置レイアウトの自由度が向上する。
【００８３】
次に、本実施の形態に係る光電変換材料の製造方法につき、上記ポリマーの製造方法との関係で説明する。
【００８４】
上記した通り、このポリマーは、ポリフェニレンの反応生成物として得ることができる。
【００８５】
ポリフェニレンは、例えば、下記の反応式（６）に示すように、ビスシクロペンタジエノンにジアセチレンを反応させることで得ることができる。
【００８６】
【化２０】
2013214711.tif 000022
【００８７】
なお、ビスシクロペンタジエノンは、既知の方法によって製造することができる。例えば、先ず、１，４−ビスベンジル及びジベンジルケトン（１，３−ジフェニル−２−プロパノン）と、ｎ−ブタノールとを混合して混合溶液を調製する。そして、この混合溶液を加熱しながら、ＴｒｉｔｏｎＢ（水酸化ベンジルトリメチルアンモニウム）のメタノール溶液を添加すればよい。
【００８８】
このようにして得たポリフェニレンを、次に、塩化鉄（ＦｅＣｌ3）を触媒として反応させる。ポリフェニレンの構造が上記の構造Ｕ１〜Ｕ４のいずれかである場合を例示すると、以下の反応式（７）〜（１０）に示すように、一般式（２）〜（５）で示す縮合芳香環であるナノグラフェンを構成単位とするポリマーが得られる。
【００８９】
【化２１】
2013214711.tif 000023
【００９０】
【化２２】
2013214711.tif 000024
【００９１】
【化２３】
2013214711.tif 000025
【００９２】
【化２４】
2013214711.tif 000026
【００９３】
上記したように、ポリマーの重合度は１０〜１５０であることが好ましい。１０未満である場合、吸光係数がさほどは向上しない。また、１５０超の場合、重合が終了するまでに長時間を要するので、ポリマーの生産効率が低下するからである。
【００９４】
図３は、ポリフェニレンと、上記のようにして得られたポリマーとのラマンスペクトルである。この図３に示すように、ポリフェニレンのスペクトルには側鎖のフェニル基に由来するピークが検出されたが、前記ポリマーのスペクトルには、該ピークが検出されなかった。このことから、ポリフェニレンの側鎖のフェニル基が反応することにより、ナノグラフェンを構成単位とするポリマーが生成されていると判断し得る。
【００９５】
また、このポリマーにつき、紫外可視吸収スペクトル（ＵＶ−Ｖｉｓ）の吸収端より求めたＨＯＭＯ−ＬＵＭＯ間のバンドギャップＥｇと、光電子収量分光法（ＰＹＳ）により求めたＨＯＭＯのエネルギー準位とを、Ｐ３ＨＴの特性とともに図４に併せて示す。
【００９６】
図４から、このポリマーは、バンドギャップＥｇが小さいことが分かる。また、ポリマー及びＰ３ＨＴの各バンドギャップＥｇが２．０ｅＶ、２．２ｅＶ、各ＨＯＭＯのエネルギー準位が−５．９ｅＶ、−４．７ｅＶであることから、ポリマー及びＰ３ＨＴの各ＬＵＭＯのエネルギー準位を求めると、−３．９ｅＶ、−２．５ｅＶとなる。
【００９７】
上記ポリマー、Ｐ３ＨＴ及びＰＣＢＭのＨＯＭＯ及びＬＵＭＯのエネルギー準位を図５に示す。この図５から、ポリマーのＨＯＭＯのエネルギー準位がＰ３ＨＴよりも低い（深い）ことが分かる。
【００９８】
また、図５を参照することにより、ポリマーのＬＵＭＯとＰＣＢＭのＬＵＭＯとの間のエネルギー準位が、Ｐ３ＨＴのＬＵＭＯとＰＣＢＭのＬＵＭＯとの間のエネルギー準位よりも小さいことが諒解される。
【００９９】
以上のような理由から、このポリマーをドナーとして光電変換層１６を形成した本実施の形態に係るＢＨＪ太陽電池１０では、Ｐ３ＨＴをドナーとして用いた従来技術に係るＢＨＪ太陽電池に比して、エネルギー損失が小さくなり、開放電圧Ｖｏｃが大きくなる。
【０１００】
なお、このポリマーを含む光電変換層１６は、以下のようにして形成することができる。
【０１０１】
先ず、トルエン、クロロホルム、クロロベンゼン等の適切な溶媒に、上記ポリマーとＰＣＢＭを個別に、又は上記ポリマーとＰＣＢＭの混合物を添加する。上記ポリマー及びＰＣＢＭが溶媒に溶解することにより、溶液が形成される。
【０１０２】
次に、この溶液を、スピンコーティング、インクジェット印刷、ローラキャスティング、ロールツーロール法等のいずれかの手法によって、正孔輸送層１４上に塗布する。
【０１０３】
次に、該正孔輸送層１４上の溶液を加熱すると、該溶液が硬化し、光電変換層１６が得られる。必要に応じて、アニール処理を施すことでドナードメイン２６とアクセプタドメイン２８との相分離をさらに促進することが可能である。その結果、ドナードメイン２６とアクセプタドメイン２８の接合界面の面積が増大し、性能を向上させることも可能である。
【０１０４】
ドナーとしてモノマーを用いる場合、モノマーが溶媒に溶解し難いことから、光電変換層１６を得る際に上記したような手法を採用することは困難である。これに対し、本実施の形態では、ポリマーをドナーとして用いる。ポリマーが所定の溶媒に可溶であることから、上記したプロセスによって、光電変換層１６を容易且つ簡便に、しかも、低コストで形成することが可能である。
【０１０５】
なお、本発明は、上記した実施の形態に特に限定されるものではなく、その要旨を逸脱しない範囲で種々の変形が可能である。
【０１０６】
例えば、この実施の形態では、光電変換層１６にドナーとアクセプタが混在するバルクへテロ接合型の有機薄膜太陽電池（ＢＨＪ太陽電池）１０を例示して説明しているが、特にこれに限定されるものではなく、ドナーからなる層と、アクセプタからなる層とが個別に形成される平面ヘテロ接合型の有機薄膜太陽電池であってもよい。この場合、ドナーからなる層を、上記ポリマーから形成するようにすればよい。
【０１０７】
また、この実施の形態では、上記ポリマー（光電変換材料）を有機薄膜太陽電池のドナーとして用いる例について説明したが、特にこれに限定されるものではない。上記ポリマーを有機薄膜太陽電池のアクセプタとして採用することも可能である。
【０１０８】
さらに、上記ポリマー（光電変換材料）の用途は、有機薄膜太陽電池の光電変換層１６に限定されるものではない。例えば、光センサに採用することも可能である。
【符号の説明】
【０１０９】
１０…バルクヘテロ接合型有機薄膜太陽電池  １２…透明電極
１４…正孔輸送層                          １６…光電変換層
１８…裏面電極                            ２４…正孔
２６…ドナードメイン                      ２８…アクセプタドメイン
３０…構成単位                            ３２、３４、３９…ベンゼン核
４０…電子                                ４２…励起子
【図１】
2013214711.tif 000037
【図２】
2013214711.tif 000038
【図３】
2013214711.tif 000039
【図４】
2013214711.tif 000040
【図５】
2013214711.tif 000041
【図６】
2013214711.tif 000042
【図７】
2013214711.tif 000043
【図８】
2013214711.tif 000044